(57)【要約】【課題】光電変換効率を向上させ、かつ安価に製造が可能な色素増感太陽電池およびこの色素増感太陽電池に適用可能な半導体電極や酸化チタン膜を提供する。【解決手段】基板１１を構成する透明導電膜１５には、下地膜となる酸化チタン膜１２が形成されている。図２に示すように、酸化チタン膜１２は、基板１１の一面１１ａ、即ち透明導電膜１５から垂直方向Ｌに向けて成長した針状結晶を成すアナターゼ型の酸化チタンからなる。このような針状結晶を成すアナターゼ型の酸化チタンは、垂直方向に結晶軸が選択的に成長した針状ないし柱状の結晶構造を成す。【選択図】図２
2008152949.tif 000002
【特許請求の範囲】
【請求項１】
基板の一面に形成された酸化チタン膜であって、この酸化チタン膜は、前記基板の一面から垂直方向に結晶軸が選択的に成長した針状結晶を成すアナターゼ型酸化チタンであることを特徴とする酸化チタン膜。
【請求項２】
少なくとも一面が導電性の基板と、この基板の一面に積層された酸化チタン膜と、この酸化チタン膜に重ねて積層された多孔質層とを有する半導体電極であって、
前記酸化チタン膜は、前記基板の一面から垂直方向に結晶軸が選択的に向けて成長した針状結晶を成すアナターゼ型酸化チタンであり、
前記多孔質層は、多孔質の金属酸化物に色素を吸着させたものであることを特徴とする半導体電極。
【請求項３】
請求項２記載の半導体電極を負極に用いたことを特徴とする色素増感型太陽電池。
【発明の詳細な説明】
【技術分野】
【０００１】
この発明は、酸化チタン膜やこれを備えた半導体電極、およびこの半導体電極を利用した色素増感型太陽電池に関する。
【背景技術】
【０００２】
例えば、太陽光などの光エネルギーを有効に利用する手段の１つとして、光エネルギーを電気エネルギーに直接変換する太陽電池が広く用いられている。この太陽電池は、シリコンの多結晶、または単結晶を用いたシリコン型太陽電池が良く知られており、すでに住宅用の電力供給用から電卓等の微弱電力用電源として利用されている。
【０００３】
しかしながら、こうしたシリコン型太陽電池の製造にあたって必須となるシリコンの単結晶や多結晶、あるいはアモルファスシリコンを製造するためには、シリコン高純度化でのプロセスや高温での溶融プロセスを必要とするために多大なエネルギーを消費する。このため、シリコン型太陽電池を製造するために費やしたエネルギー量の総和が、この太陽電池の発電可能期間に発電できる総発電エネルギー量よりも大きいという危惧が出ている。
【０００４】
こうした、シリコン型太陽電池の課題を解決する太陽電池として、近年、色素増感型太陽電池が注目されている。色素増感型太陽電池は、スイスのミカエル・グレツェルらがその基礎となる構造を開発したもので、光電変換効率が高く、かつ、シリコン型太陽電池のように単結晶シリコンなどの製造に多大なエネルギーを消費する材料が必要ではないため、太陽電池を作製するためのエネルギーも桁違いに少なく、且つ低コストで量産が可能なものであり、その普及が期待されるものである。
【０００５】
従来の色素増感型太陽電池は、例えば以下の作製方法によって得られる。即ち、透明導電膜を形成したガラス基板に下地膜を形成し、この下地膜に、例えば酸化チタンからなる多孔質層を形成し、この多孔質層に色素を吸着させる。そして、色素の吸着後に逆電子移動防止のために、カルボン酸や有機金属塩等で処理を行い、色素増感型太陽電池の負極に用いる。一方、正極は、透明導電膜を形成したガラス基板にＰｔ膜を形成する。このＰｔ膜の形成は、例えば、Ｐｔの蒸着や、Ｐｔを含む塩を熱分解する方法、あるいは電解メッキ等で形成している。このようにして得られた正極と負極とを、例えばアイオノマー樹脂を用いて熱融着させ、最後に電解液を充填することによって色素増感型太陽電池が得られる。
【０００６】
上述したように、色素増感型太陽電池は、シリコン型太陽電池と比較して簡易な工程でローコストに製造が可能であるが、一方で、光電変換効率を上げることが重要な課題となっている。変換効率に与える影響の大きい要因としては、ガラス基板上に成膜する透明導電膜の導電性、電解液中の電解質の種類および濃度、正極や負極での電荷移動抵抗、負極膜の多孔質電極膜内での伝導性等が挙げられる。中でも、特に負極において、界面での電荷移動後に、高抵抗の金属酸化物からなる半導体を電子が移動して集電体へと移動していくために、この時の電流の低減や電圧降下が大きく、変換効率を下げる要因となっている。このため、電子が効率的に移動できる負極を開発することが、色素増感型太陽電池の変換効率を引上げるためには重要である。
【０００７】
色素増感型太陽電池の負極側電極を構成する、金属酸化物からなる半導体電極に求められる性質としては、例えば、
１．電解液の電解質イオンからの電荷移動ができる界面の面積を大きくすること
２．多孔質層内でのイオン拡散がしやすい構造であること
３．多孔質層の導電性を高めること
４．多孔質層と基板との間に形成される下地膜（例えば酸化チタン膜）の抵抗の改善
の四つが挙げられる。
【０００８】
このうち、電荷移動抵抗に関しては、電解液と接触する界面の面積を大きくするために、金属酸化物の粒子サイズを小さくして低温焼結することにより可能である。しかし、電解液中でのイオン拡散と金属酸化物の半導体電極の電子伝導性、及び多孔質層、下地膜と、基板表面の透明導電膜との界面における抵抗に関しては、十分に検討されていないのが現状であった。そこで、多孔質層でのイオン拡散や電子伝導性に関する理論的な観点でのアプローチから、実験的な視野に立って様々なモデルを立てて試験が行なわれている。例えば、円柱ないしチューブ状に酸化チタンを焼結して表面積を増加させ、且つ電解液の浸透性やイオン拡散を改善するような工夫もなされている（例えば、特許文献１〜３参照）。
【０００９】
一方、多孔質層、下地膜と、基板の透明導電膜との界面での抵抗を下げるために、下地膜として針状結晶の酸化亜鉛膜を形成し、この酸化亜鉛膜の針状結晶を多孔質層に食い込ませる形態で電極を形成し、伝導性を改善する方法も検討されてきた（例えば、文献４参照）。しかしながら、下地膜として酸化亜鉛を使用すると、酸化チタンのバンドギャップを利用した高い電圧が得られず、酸化亜鉛のバンドギャップが反映されてしまい、Ｖｏｃが０．６Ｖ程度となるため、酸化チタンに比較すると０．１Ｖ程度も低下してしまうという課題があった。
【００１０】
そこで、基板の透明導電膜の上に酸化チタンを直接的に成長させて、下地膜と多孔質層との境界面での抵抗を下げる研究がなされてきた。その手法として、電子ビームを用いて金属チタンを加熱し、蒸発および酸素の反応によって酸化チタンを透明導電膜の上に形成する研究が成されてきた。また、有機金属チタン、チタンの金属塩を用いたＣＶＤ法等が検討され、透明導電膜の上に酸化チタンが配向成長した下地膜を作製する研究が成されてきた。
【００１１】
しかしながら、上述したような酸化チタンの下地膜においては、酸化チタンが結晶構造にならない状態であり、結晶化については制御されていないのが実情であった。即ち、結晶性の酸化チタンを用いた下地膜では、アモルファス構造の酸化チタンを用いた下地膜よりも導電性の向上が期待されているにもかかわらず、その形成が困難である。従って、結晶性の酸化チタンを基板の透明導電膜の上に成長させ、色素増感型太陽電池の特性の改善効果を調べることが困難であった。
【００１２】
以上のような経緯から、下地膜として、酸化チタンのナノチューブやナノワイヤーを用いて結晶性や配向性の改善を行なう検討、または単結晶に近い粒子を作製し、粒界での抵抗を下げて導電性を改善する方法が検討されてきた（例えば、特許文献５参照）。また、基板に形成された透明導電膜の針状粒子に酸化チタンを被覆したものを用いて導電性を改善するという方法も検討されてきた（例えば、特許文献６参照）。しかしながら、これらの方法では、負極電極の形成に手間がかかり、色素増感型太陽電池が安価に製造できるというコストメリットを失う可能性がある。
【特許文献１】特開２００５−３３９８８３号公報
【特許文献２】特開２００５−３３９８８４号公報
【特許文献３】特開２００５−３３９８８５号公報
【特許文献４】特開２００２−１４１１１５号公報
【特許文献５】特開２００６−１８２５７５号公報
【特許文献６】特開２００６−２１０３４１号公報
【発明の開示】
【発明が解決しようとする課題】
【００１３】
本発明は、光電変換効率を向上させ、かつ安価に製造が可能な色素増感太陽電池およびこの色素増感太陽電池に適用可能な半導体電極や酸化チタン膜を提供することを目的とする。
【課題を解決するための手段】
【００１４】
かかる課題を解決するため、請求項１においては、基板の一面に形成された酸化チタン膜であって、この酸化チタン膜は、前記基板の一面から垂直方向に結晶軸が選択的に成長した針状結晶を成すアナターゼ型酸化チタンであることを特徴とする酸化チタン膜が提供される。
請求項２においては、少なくとも一面が導電性の基板と、この基板の一面に積層された酸化チタン膜と、この酸化チタン膜に重ねて積層された多孔質層とを有する半導体電極であって、
前記酸化チタン膜は、前記基板の一面から垂直方向に結晶軸が選択的に向けて成長した針状結晶を成すアナターゼ型酸化チタンであり、
前記多孔質層は、多孔質の金属酸化物に色素を吸着させたものであることを特徴とする半導体電極が提供される。
請求項３においては、請求項２記載の半導体電極を負極に用いたことを特徴とする色素増感型太陽電池が提供される。
【発明の効果】
【００１５】
本発明によれば、多孔質層に対して、酸化チタン膜を成す基板の一面から垂直方向に向けて結晶軸が選択的に成長した針状結晶の間（隙間）に少なくともその一部が食い込む構造を成すので、多孔質層の全体と基板とが、酸化チタン膜を成す針状結晶を介して強固に結び付けられる構造となる。
【００１６】
このような半導体電極を色素増感型太陽電池に用いれば、多孔質層と基板の一面を成す透明電極膜との間に、針状結晶の酸化チタン膜を形成することで、多孔質層と透明電極膜との間の電荷の移動が低抵抗で行なわれる（電荷の移動が促進される）ので、色素増感型太陽電池の光電変換効率を高めることができ、高い変換効率の高性能な色素増感型太陽電池を実現することが可能になる。
【発明を実施するための最良の形態】
【００１７】
以下、本発明に係る酸化チタン膜、半導体電極、およびこれを用いた色素増感型太陽電池の一実施形態を図面に基づいて説明する。なお、本発明はこのような実施形態に限定されるものではない。また、以下の説明で用いる図面は、本発明の特徴をわかりやすくするために、便宜上、要部となる部分を拡大して示している場合があり、各構成要素の寸法比率などが実際と同じであるとは限らない。
【００１８】
図１は、本発明の酸化チタン膜を備えた半導体電極の一例を模式的に示す断面図である。また、図２は、図１の要部を拡大した模式図である。半導体電極１０は、基板１１と、酸化チタン膜１２と、多孔質層１３とを備えている。
【００１９】
［基板］
基板１１は、光を透過させる透明基板が用いられ、例えばガラス基板が好適である。透明基板としてはガラス基板以外にも、ポリカーボネイト（ＰＣ）、ポリエチレンテレフタレート（ＰＥＴ）、ポリエチレン（ＰＥ）、ポリ塩化ビニル（ＰＶＣ）、フッ素樹脂などの透明プラスチック基板を用いることができる。
【００２０】
基板１１は、ＩＴＯ、ＦＴＯなどからなるシート抵抗が１００Ω以下、好ましくは３０Ω以下の厚さ１００ｎｍ以上の透明導電膜１５を備えている。これにより、一面１１ａ側が導電性の透明な基板１１が形成される。
【００２１】
基板１１は、ＰＥＴ，ＰＣフィルムにスクリーン印刷法、スプレー法、スパッター法、ＭＯＣＶＤ法等により、フッ素ドープ酸化錫、酸素欠損の酸化亜鉛、ＩＴＯ等を成膜し、シート抵抗として大きくとも１００Ω以下にし、望ましくは３０Ω以下にした透明導電膜１５を作製する。これらの厚みとしては少なくとも０．１μｍ以上が良い。
【００２２】
［酸化チタン膜］
基板１１を構成する透明導電膜１５には、下地膜となる酸化チタン膜１２が形成されている。図２に示すように、酸化チタン膜１２は、基板１１の一面１１ａ、即ち透明導電膜１５から垂直方向Ｌに向けて成長した針状結晶を成すアナターゼ型の酸化チタンからなる。このような針状結晶を成すアナターゼ型の酸化チタンは、基板の一面から垂直方向に結晶軸が選択的に成長したものであり、基板面に対して成長させた針状ないし柱状の結晶構造を成す。例えばＸ線解析を行うと、図５に示すように全体的には主に（１１０）面の結晶面が非常に強く観察されるような配向した膜を示している。このサンプルでは各針状形態の結晶は主に（１１０）面の結晶軸の方向に成長していることが確認された。この際、各針状粒子が単結晶または多結晶のいずれでも良く、本発明における酸化チタンの膜とは、結晶配向が確認され、針状形態の組織を持つものであり、成長する結晶軸を限定するものではない。
【００２３】
このような、基板１１の一面１１ａから垂直方向Ｌに向けて成長した針状結晶を成すアナターゼ型の酸化チタンは、例えば、スパッタリング法により透明導電膜１５に垂直な方向に沿って、結晶軸が選択的に成長した粒子を配向させた組織を形成することによって得られる。スパッタリングを行なうにあたっては、例えば、マグネトロンスパッター装置を用い、酸化性の雰囲気にて成膜レート１μｍ／ｈｒ程度にて行えばよい。このようなスパッタリングにあたっては、特にマグネトロンスパッターに限定されなくとも、他のスパッタリング方式を採用しても良い。
【００２４】
また、スパッタリングの際に入力パワーを変えることにより、酸化チタン膜１２の成膜速度を変えても良く、条件は限定されるものではない。また、酸化チタン膜１２の膜厚は少なくとも０．１μｍ以上が望ましく、特に上限は限定されるものではないが、生産性を考慮すると、１０μｍ程度以下であればよく、好ましくは１〜５μｍ程度が妥当である。    
【００２５】
透明導電膜１５に垂直な方向に沿って、結晶軸が選択的に成長した酸化チタンの粒子の短軸のサイズは、例えば１０〜１００ｎｍ程度とされ、特に短軸径が小さいと表面積が増えるので、細かい方がより好ましいが、特に限定されるものではない。
【００２６】
酸化チタン膜１２を構成する針状結晶の酸化チタンの、透明導電膜１５（基板１１の一面１１ａ）に対する結晶成長角度は、スパッタリング時のターゲットと基板１１との成す角度により制御することができる。本発明の酸化チタン膜１２では、透明導電膜１５（基板１１の一面１１ａ）に対して垂直方向に沿って酸化チタンの結晶軸が選択的に成長した長尺粒子が配向した組織から成り立っている。この長尺粒子と透明導電膜１５（基板１１の一面１１ａ）との成す角度は、スパッタリング時における基板１１とターゲット間の角度より決定され、特に透明導電膜１５（基板１１の一面１１ａ）に対して垂直方向に結晶軸が選択的に成長した長尺粒子を形成することに限定はされないが、酸化チタンの長尺粒子が透明導電膜１５に対して３０〜９０°（基板１１の一面１１ａ対する垂直方向を９０°と定義）の範囲とすることが望ましい。
【００２７】
［多孔質層］
以上のような構成の酸化チタン膜１２に重ねて積層される多孔質層１３は、３層構造となっており、基板１１側から、下層２１、中間層２２および上層２３の順に形成されている。
【００２８】
（多孔質層：下層）
多孔質層１３の下層２１は、微粒子、例えば粒子径が３〜２０ｎｍ程度のアナターゼ型結晶構造をもつ実密な酸化チタン層である。こうした微粒子酸化チタンからなる下層２１の形成は、スクリーン印刷法やスプレー法などによりルチル型結晶構造の酸化チタン粒子のスラリーやペーストを塗布して、その後焼成して、酸化チタンの微粒子からなる下層２１を形成すればよい。
【００２９】
この酸化チタンの微粒子からなる下層２１を形成する方法としては、チタンのアルコキシド、例えばテトラエトキシチタンＴｉ（Ｃ２Ｈ５Ｏ）４をエタノールに溶解して、これを吹き付けて焼成することにより酸化チタンの膜を形成しても良く、またチタンのアルコキシドを希釈したアルコール溶液に水を加えて作製したゾル溶液をスプレー法により塗布して焼成して下層２１を形成してもよい。また、有機金属チタンとルチル型結晶酸化チタン粒子を混ぜて、スクリーン印刷法またはスプレー法により塗布して焼成して下層２１を形成してもよい。
【００３０】
このような酸化チタンの微粒子からなる多孔質層１３の下層２１は、上述した酸化チタン膜１２を成す基板１１の一面１１ａから垂直方向Ｌに向けて成長した針状結晶の間（隙間）に少なくともその一部が食い込む構造を成す。これによって、多孔質層１３全体と基板１１とが、酸化チタン膜１２を成す針状結晶を介して強固に結び付けられる構造となる。
【００３１】
（多孔質層：中層）
多孔質層１３を成す下層２１の上には、中間層２２が形成されている。この中間層２２は、例えば、直径が３０〜２００ｎｍ、長さが０．５〜２０μｍ程度の針状結晶の酸化チタンと、例えば、直径が５〜４００ｎｍ程度の粒状結晶の酸化チタンとが混在する多孔質膜である。
【００３２】
この中間層２２を構成する針状結晶の酸化チタン粒子は、特に、直径３０〜２００ｎｍであり、長さが０．５〜２０μｍでかつ、アスペクト比が２以上の針状結晶が好ましい。なお、ここで言うアスペクト比とは、針状粒子の平均長を針状の平均径で割った値であり、比表面積としては、５〜３０ｍ２  ／ｇである。この針状酸化チタンに、アナターゼ型の粒状結晶の酸化チタンの粉末を混ぜ、スラリーまたはペーストにして塗布して、粒状結晶構造の酸化チタンに針状結晶の酸化チタンを混在させて固定化した中間層２２が形成される。
【００３３】
なお、この中間層２２内部に、酸化亜鉛、酸化マグネシウム、酸化珪素、酸化アルミニウム等の酸化物を粒子サイズとして０．２〜５μｍにして混ぜることにより透過光の乱反射成分として光電変換効率を改善させることも可能である。また、中間層２２の上に酸化チタン、酸化亜鉛、酸化マグネシウム、酸化珪素、酸化アルミニウム等の酸化物を粒子サイズとして０．２〜５μｍにして積層させることにより透過光の乱反射成分として光電変換効率を改善させることも可能である。
【００３４】
（多孔質層：上層）
多孔質層１３を成す中間層２２の上には、上層２３が形成されている。この上層２３は、例えば、直径が２０〜４００ｎｍの粒状結晶を成すアナターゼ型酸化チタンからなり、厚みが０．１〜１０μｍ程度の多孔質膜である。
【００３５】
この上層２３の成膜方法としては、例えばスクリーン印刷やスプレー法等によりペースト又はスラリーを中間層２２の上に塗布した後に乾燥し４００〜６００℃、好ましくは４５０〜５５０℃で焼成する。また、多孔質層１３に色素を吸着させる前後に、逆電子移動用に例えばケトン系、カルボン酸系、エーテル系等や金属アルコキシド、金属錯体、金属塩等を用いて、酸化チタン電極表面に高い抵抗膜や吸着層を５ｎｍ以下で形成することにより、光電変換効率を改善してもよい。
【００３６】
以上の説明では、主にソーダガラスなどの耐熱性の優れた材料として透明基板を用いた場合の酸化チタン膜１２をもつ半導体電極１０の構成およびその作製方法について説明したが、耐熱性の不十分なＰＣ、ＰＥ、ＰＥＴ、ＰＶＣ、フッ素樹脂系フィルムなどの有機系材料からなるものを透明基板として用いて作製する場合について、以下に説明する。
【００３７】
基本的にはスパッター法、蒸着法、ＣＶＤ法等の成膜法により、例えばＰＣ基板の上に透明導電膜を形成する。この際、フィルム表面に成膜する膜にピンホールが発生すると電解液の溶媒により樹脂基板が膨潤や溶解して膜の剥離を生じさせるためにクリーンルーム中にて成膜するとよい。また、成膜方法の中でも管理や量産性の観点では、通常はスパッター法が良く、チャンバー中で連続スパッターによる成膜が望ましい。透明導電膜の成膜材料としては、ＩＴＯが雰囲気の影響を受けないために管理がしやすい。このような成膜プロセスにより、透明導電膜にシート抵抗が１００Ω以下になるように導電性を持たせる。
【００３８】
この透明導電膜を形成した後に、下地膜となる酸化チタン膜を形成する。即ち、透明導電膜から垂直方向に向けて成長した針状結晶を成すアナターゼ型の酸化チタンを形成する。このような針状結晶を成すアナターゼ型の酸化チタンは、結晶軸が選択的に成長した針状ないし柱状の結晶構造を成す。
【００３９】
さらに、この針状ないし柱状結晶の酸化チタン膜上に、多孔質層を形成する。多孔質層の下層としては、チタンのアルコキシドや金属塩、またはチタンのゾル液をアナターゼ型結晶構造の酸化チタン粉と混ぜて塗布し、１００℃程度で乾燥して下層を作成すればよい。この温度はフィルム材質の耐熱温度以下で行う。この際、金属アルコキシドやチタンゾル液を用いて、アナターゼ型結晶構造の酸化チタン粉を混ぜてスクリーン印刷法かスプレー法にて塗布し、室温から５０℃程度でゲル化反応により固定化することにより、基板の熱膨張による剥離や基板への熱ダメージを減らすことが出来る。
【００４０】
この下層の上に中間層となるアナターゼ型結晶構造の酸化チタン粒子に、針状結晶の酸化チタンを混ぜて多孔質の中間層を形成する。この中間層の形成プロセスは、例えば、アナターゼ型結晶構造の酸化チタン粒子に針状形態の酸化チタンを混ぜたものに、チタンアルコキシドを混ぜて加水分解反応により架橋させるのが望ましく、またはチタンアルコキシドを使用しないで、高周波プラズマに基板表面が触れるようにして表面にだけ高温にして基板裏側を冷却するような方法でも良い。
【００４１】
また、針状結晶の酸化チタン膜の上に、直接にアナターゼ型結晶構造の酸化チタン粒子にルチル型結晶構造の針状形態の酸化チタンを混ぜて、多孔質の中間層を、チタンアルコキシドを混ぜて加水分解反応により架橋させて固定化するか、またはチタンアルコキシドを使用しないで、高周波プラズマを用いて中間層を形成しても良い。
【００４２】
上層の成膜方法としては、例えばスクリーン印刷やスプレー法等によりペースト又はスラリーを中間層の上に塗布した後に乾燥し高周波プラズマに基板表面が触れるようにして表面だけを高温にしてネッキングさせて膜を形成する。または塗膜の乾燥後に放電焼結させても良い。
【００４３】
ＰＣ、ＰＥ、ＰＥＴ、ＰＶＣ、フッ素樹脂系フィルムを用いて色素増感型太陽電池を作製する場合に、透明導電膜の下地としてフィルム表面に緻密な膜を作りやすくすることや、酸素や水分に対するバリヤー性を高めるために、酸化アルミニウムや酸化珪素等を成膜することも耐久性の改善において効果がある。また、色素増感太陽電池に用いる場合には、対極の正極側も同様である。例えば、正極はＰＣフィルム上に酸素や水分に対するバリヤー膜を形成して、この上に透明導電膜を形成し、さらにスパッター法等によりＰｔを１０ｎｍ以上に成膜したものを用いる。
【００４４】
以上のような構成の本発明の酸化チタン膜１２を備えた半導体電極１０によれば、多孔質層１３は、その下層２１の少なくとも一部が、酸化チタン膜１２を成す基板１１の一面１１ａから垂直方向Ｌに向けて成長した針状結晶の間（隙間）に食い込む構造を成す。これにより、多孔質層１３全体と基板１１とが、酸化チタン膜１２を成す針状結晶を介して強固に結び付けられる。よって、多孔質層１３と基板１１との剥離を防止するとともに、多孔質層１３と、基板１１の一面１１ａを成す透明電極膜１５との間で、電荷の移動がこの針状結晶の酸化チタン膜１２を介して低抵抗で行なわれる。
【００４５】
［色素増感型太陽電池］
図３に示すように、本発明の色素増感型太陽電池３０は、上述したような半導体電極１０、即ち、基板１１の一面１１ａから垂直方向Ｌに向けて成長した針状結晶をもつ酸化チタン膜１２によって、多孔質層１３と基板１１とが強固に結び付けられた半導体電極１０を負極Ｍとして用いたもので、この多孔質層１３に増感用の色素を吸着させて使用する。また、この負極Ｍに対向して正極Ｐを配し、この負極Ｍと正極Ｐとの間に電解液３２を満たし、色素増感型太陽電池３０が形成される。
【００４６】
多孔質層１３に吸着させる色素としては、例えばルテニウムビピリジン系色素、アゾ系色素、キノン系色素、キノンイミン系色素、キナクリドン系色素、スクアリリウム系色素、シアニン系色素、メロシアニン系色素、トリフェニルメタン系色素、キサンテン系色素、ポリフィリン系色素、フタロシアニン系色素、ベリレン系色素、インジゴ系色素、ナフタロシアニン系色素などが挙げられる。
【００４７】
色素の吸着方法としては、例えば、半導体電極１０を色素が溶解された溶液（色素吸着用溶液）に浸漬する方法が挙げられる。色素を溶解させる溶剤としては、色素を溶解するものであればよく、具体的には、エタノールなどのアルコール類、アセトンなどのケトン類、ジエチルエーテル、テトラヒドロフランなどのエーテル類、アセトニトリルなどの窒素化合物類、クロロホルムなどのハロゲン化脂肪族炭化水素、ヘキサンなどの脂肪族炭化水素、ベンゼンなどの芳香族炭化水素、酢酸エチルなどのエステル類が挙げられる。これらの溶剤は２種類以上を混合して用いることもできる。
【００４８】
溶液中の色素濃度は、使用する色素および溶剤の種類により適宜調整することができるが、吸着機能を向上させるためにはできるだけ高濃度である方が好ましいが、高濃度であると多孔質層の表面に過剰に吸着した層が形成されるので、低濃度が好ましく３×１０−４モル／リットル以上であればよい。
【００４９】
電解液３２を構成する酸化還元対としては、Ｉ３−／Ｉ−系の電解質、Ｂｒ３−／Ｂｒ−系の電解質などのレドックス電解質等が挙げられるが、酸化還元対を構成する酸化体がＩ３−であり、かつ、前記酸化還元対を構成する還元体がＩ−であるＩ３−／Ｉ−系の電解質が好ましく、ＬｉＩ、ＮａＩ、ＫＩ、ＣｓＩ、ＣａＩ２などの金属ヨウ化物、およびテトラアルキルアンモニウムヨーダイド、ピリジニウムヨーダイド、イミダゾリウムヨーダイドなど４級アンモニウム化合物のヨウ素塩などのヨウ化物と、Ｉ２との組み合わせが挙げられる。このような電解液３２において、特にヨウ素系レドックス溶液からなる電解質が用いられる場合には、正極Ｐは白金又は導電性炭素材料からなること、及び触媒粒子が白金又は導電性炭素材料からなることが好ましい。
【００５０】
電解液３２を構成する溶剤としては、例えば、
エチレンカーボネート、プロピレンカーボネートなどのカーボネート化合物，３−メチル−２−オキサゾリジノンなどの複素環化合物，
ジオキサン、ジエチルエーテルなどのエーテル化合物，
エチレングリコールジアルキルエーテル、プロピレングリコールジアルキルエーテル、ポリエチレングリコールジアルキルエーテル、ポリプロピレングリコールジアルキルエーテル、エチレングリコールモノアルキルエーテル、プロピレングリコールモノアルキルエーテル、ポリエチレングリコールモノアルキルエーテル、ポリプロピレングリコールモノアルキルエーテルなどのエーテル類，
メタノール、エタノールなどのアルコール類，
エチレングリコール、プロピレングリコール、ポリエチレングリコール、ポリプロピレングリコール、グリセリンなどの多価アルコール類，
アセトニトリル、グルタロジニトリル、メトキシアセトニトリル、プロピオニトリル、ベンゾニトリルなどのニトリル化合物，
ジメチルスルフォキシド、スルフォランなど非プロトン極性物質
などが好ましく挙げられる。
【００５１】
電解液３２の濃度は、電解質や溶剤の種類などにより適宜設定すればよく、例えば、０．０１〜１．５モル／リットル、好ましくは０．０１〜０．７モル／リットルである。具体的な電解液の一例としては、リチウムアイオダイド０．０６モル／リットル、ヨウ素０．０６モル／リットル、ターシャルブチルピリジン０．３モル／リットルの濃度となるようにそれぞれをアセトニトリルに溶解させたものが挙げられる。
【００５２】
色素増感型太陽電池３０の形成方法としては、負極Ｍを成す半導体電極１０と、白金を担持させた正極Ｐを対面させ、アイオノマー等の有機材料を用いてこれら負極Ｍと正極Ｐとを熱融着させて封止固定し、更に外周部をガスバリヤー性のある材料で封止する方法などが挙げられる。
【００５３】
以上のように、本発明の半導体電極１０を用いた色素増感型太陽電池３０によれば、多孔質層１３と基板１１の一面１１ａを成す透明電極膜１５との間に、針状結晶の酸化チタン膜１２を形成することで、多孔質層１３と透明電極膜１５との間の電荷の移動が低抵抗で行なわれる（電荷の移動が促進される）ので、色素増感型太陽電池３０の光電変換効率を高めることができ、高い変換効率の高性能な色素増感型太陽電池を実現することが可能になる。
【実施例】
【００５４】
以下、本発明の半導体電極を負極に用いた色素増感型太陽電池の実施例を列記する。
「実施例１」
使用した基板はソーダライムガラス板に透明導電膜を形成したガラス板（日本板硝子製）を切断して厚み３ｍｍ、５ｃｍ角にしたガラス板を用いた。このガラス板にスパッタリング法により、基板面に対して垂直方向に酸化チタンの（１１０）面の結晶軸を結晶成長させた、針状ないし柱状の酸化チタン膜を形成した。この際、ＤＣマグネトロンスパッター装置を用いて、ターゲットを金属Ｔｉの外径５０ｍｍ、厚み３ｍｍのものを用いた。基板となるガラス板とターゲット間距離は１ｃｍに設定し、１０−３ｔｏｒｒにて、アルゴンガスに酸素を５％程度加えて、１００Ｗの投入電力にて二時間成膜した。この結果、透明導電膜を成膜したガラス基板上に図４に示すような酸化チタン膜が成長した。
【００５５】
この酸化チタンは図５に示すように（１１０）面における回折が強く観察され、（１１０）面に垂直な軸が結晶成長し配向した組織であることが確認された。この配向した組織の膜厚は２μｍであった。この酸化チタンの結晶膜の上にスクリーン印刷法により酸化チタンペースト（ＳＯＬＡＲＯＮＩＸ  製品名:Ｎａｎｏｘｉｄｅ  ＨＴ）を２０μｍの厚みで塗布した。塗布した膜を４５０℃で１時間焼成した。この後、ルテニウム錯体系の色素ルテニウム５３５（ＳＯＬＡＲＯＮＩＸ  製品名: ルテニウム５３５）を濃度５×１０−４モル／リットルにしたエタノール溶液に浸漬して８時間保持した。そして無水エタノールに浸漬して過剰の色素を取り除き、乾燥した。前述した透明電極膜を形成する際には、ガラス板の周端部から３ｍｍの部分には酸化チタンペーストが付かないように印刷を行い、このガラス板の周端部には外側から内側に厚み６０μｍのハイミラン（三井デュポンポリケミカル社製：スペーサＳ（商品名：「ハイミラン」））を幅３ｍｍで付着させた。
【００５６】
対極となる正極として、導電性膜を形成したガラス基板にはスパッタリング法によりＰｔを２００ｎｍ成膜し、ドリルにより直径１ｍｍ径の穴を二箇所  対角線方向に両端に形成した。この正極と負極のガラス基板間に５０ｇｆ／ｃｍ２の荷重を掛けた。この状態において１２０℃でハイミラン（三井デュポンポリケミカル社製）により熱融着させた。この作製した色素増感型太陽電池での多孔質層の空隙量は同様な条件で１０ｃｍ角のサイズにして、厚みは触針式の膜厚計で測定し、２０℃で水を含浸させて乾燥後の重量変化から膜の空隙率を測定した。このサンプルの空隙率は３３パーセントであった。
【００５７】
作製したセルにＬｉＩとＩ２を溶かしたアセトニトリル電解液を注入口より入れて、セル全体に均一になるように注入した。このサンプルの多孔質層の構造をＦＥ−ＳＥＭで観察し、引き続き光電変換特性を調べた。また、比較例として、上述した針状結晶の酸化チタン膜を形成せずに、それ以外の構成は同様な、従来の半導体電極を形成した。
【００５８】
そして、この本発明例と比較例の半導体電極をそれぞれ用いた色素増感型太陽電池の短絡電流密度（Ｊｓｃ）、開放電圧（Ｖｏｃ）、フィルファクタ（Ｆ．Ｆ．）、及びエネルギー変換効率（η（％））をそれぞれ測定した。なお、色素増感型太陽電池のエネルギー変換効率（η（％））は、下記式（Ａ）で表される。ここで、下記式（Ａ）中、Ｐ０は入射光強度［ｍＷｃｍ−２］、Ｖｏｃは開放電圧［Ｖ］、Ｊｓｃは短絡電流密度［ｍＡ・ｃｍ−２］、Ｆ．Ｆ．は曲線因子（Ｆｉｌｌｉｎｇ Ｆａｃｔｏｒ）を示す。
η＝１００×（Ｖｏｃ×Ｊｓｃ×Ｆ．Ｆ．）／Ｐ０…（Ａ）
【００５９】
電池特性評価試験は、ソーラーシミュレータ（山下電装製、商品名；「ＹＳ−１００Ｈ型」）を用い、ＡＭフィルター（ＡＭ１．５）を通したキセノンランプ光源からの疑似太陽光の照射条件を、１００ｍＷ／ｃｍ２とする（いわゆる「１Ｓｕｎ」の照射条件）測定条件の下で行った。光電変換効率の結果を表１に示す。
【００６０】
【表１】
2008152949.tif 000003
【００６１】
表１に示す結果によれば、透明導電膜を形成したガラス基板に、スパッター装置を用いて垂直方向に結晶軸が選択的に成長し配向した組織からなる酸化チタン膜を形成したものを用いて作製した本発明例の色素増感型太陽電池は、従来例の色素増感型太陽電池と比較して光電変換効率が著しく改善することが分かった。
【００６２】
また、上述した実施例１で作成した透明導電膜の上に形成される結晶配向性（針状結晶）の酸化チタン膜の厚みをスパッター時間により変えて作製し、同様に色素増感型太陽電池を作製して評価を行った。この時の結晶配向性の酸化チタン膜の厚みと、光電変換効率の関係を表２に示した。
【００６３】
【表２】
2008152949.tif 000004
【００６４】
表２に示す結果によれば、少なくとも透明導電膜の上に形成した結晶配向性の酸化チタンの膜厚としては、０．５μｍ以上が特に好ましいことが分かった。
【００６５】
「実施例２」
使用した基板は、ソーダガラス板に透明導電膜を形成したガラス板（日本板硝子製）  を切断して厚み３ｍｍ、５ｃｍ角にしたガラス板を用いた。このガラス板にスパッタリング法により基板面に対して垂直方向に結晶軸が選択的に成長した、針状ないし柱状の酸化チタン膜を形成した。この酸化チタン膜はＸ線解析やＳＥＭの観察から基板面に対して垂直方向に酸化チタンの（１１０）面の結晶軸を結晶成長させた、針状ないし柱状の酸化チタン膜であった。この際、ＤＣマグネトロンスパッター装置を用いて、ターゲットを金属Ｔｉの外径５０ｍｍ、厚み３ｍｍのものを用いた。基板となるガラス板とターゲット間距離は１ｃｍに設定し、１０−３ｔｏｒｒにて、アルゴンガスに酸素を５％程度加えて、１００Ｗの投入電力にて二時間成膜した。
【００６６】
この酸化チタン膜の上にスクリーン印刷法により酸化チタンペースト（ＳＯＬＡＲＯＮＩＸ  製品名:Ｎａｎｏｘｉｄｅ  ＨＴ）を５μｍの厚みで塗布した。塗布した膜を４５０℃で１時間焼成した。更にこの上にスクリーン印刷法により酸化チタンペーストを２０μｍの厚みで塗布した。用いた酸化チタンペーストは酸化チタン量として４５重量パーセントで、その他はエチルセルロース系のバインダーとテルピオーネの溶媒からなる。ブルックフィールド社製回転粘度計を用いて測定した粘度は、１４号スピンドル・１０ｒｐｍ・２５℃の条件で１２０Ｐａ・ｓであった。また酸化チタンは粒子サイズ２５ｎｍのアナターゼ型結晶構造の酸化チタン（Ｄｅｇｕｓｓａ社製、商品名；「Ｐ２５」）を用いた。ペースト塗布後、大気中にて４５０℃で１時間の焼成を行った。
【００６７】
この後、ルテニウム錯体系の色素ルテニウム５３５（ＳＯＬＡＲＯＮＩＸ  製品名: ルテニウム５３５）を濃度５×１０−４モル／リットルにしたエタノール溶液に浸漬して８時間保持した。そして無水エタノールに浸漬して過剰の色素を取り除き、乾燥した。このような半導体電極を形成する際には、ガラス基板の周端部から３ｍｍの部分には酸化チタンペーストが付かないように印刷を行い、このガラス基板の周端部には外側から内側に厚み６０μｍのハイミラン（三井デュポンポリケミカル社製のスペーサＳ（商品名：「ハイミラン」））を幅３ｍｍで付着させ、５０ｇｆ／ｃｍ２の荷重を掛けた。この状態において１２０℃でハイミランにより正極と負極とをスペーサＳを介して熱融着させた。
【００６８】
対極となる正極として、導電性膜を形成したガラス基板にはスパッタリング法によりＰｔを２００ｎｍ成膜し、ドリルにより直径１ｍｍの径の穴を二箇所、対角線方向に両端に形成した。この作製した色素増感型太陽電池での多孔質層の空隙量は同様な条件で１０ｃｍ角のサイズにして、厚みは触針式の膜厚計で測定し、２０℃で水を含浸させて乾燥後の重量変化から膜の空隙率を測定した。このサンプルの空隙率は４５パーセントであった。
【００６９】
作製した色素増感型太陽電池と、比較例の色素増感型太陽電池（針状結晶の酸化チタン膜を形成せずに、それ以外の構成は同様）の短絡電流密度（Ｊｓｃ）、開放電圧（Ｖｏｃ）、フィルファクタ（Ｆ．Ｆ．）、及びエネルギー変換効率（η（％））を測定した。光電変換効率の測定条件は前述の実施例１と同一とした。こうした光電変換効率の測定結果を表３に示す。
【００７０】
【表３】
2008152949.tif 000005
【００７１】
表３に示す結果によれば、実施例１と同様に、透明導電膜を形成したガラス基板にスパッター装置を用いて垂直方向に結晶軸が選択的に成長し配向した組織からなる酸化チタン膜を形成した本発明例の色素増感型太陽電池は、従来例の色素増感型太陽電池と比較して光電変換効率が著しく改善することが分かった。
【００７２】
「実施例３」
使用したガラス基板はソーダガラス板に透明導電膜を形成したガラス板（日本板硝子製）を切断して厚み３ｍｍ、５ｃｍ角にしたガラス板を用いた。このガラス板にスパッタリング法により基板面に対して垂直方向に結晶軸が選択的に成長した、針状ないし柱状の酸化チタン膜を形成した。この酸化チタン膜はＸ線解析やＳＥＭの観察から基板面に対して垂直方向に酸化チタンの（１１０）面の結晶軸を結晶成長させた、針状ないし柱状の酸化チタン膜であった。この際、ＤＣマグネトロンスパッター装置を用いて、ターゲットを金属Ｔｉの外径５０ｍｍ、厚み３ｍｍのものを用いた。基板となるガラス板とターゲット間距離は１ｃｍに設定し、１０−３ｔｏｒｒにて、アルゴンガスに酸素を５％程度加えて、１００Ｗの投入電力にて二時間成膜した。この酸化チタン膜の上にスクリーン印刷法により酸化チタンペースト（ＳＯＬＡＲＯＮＩＸ  製品名:Ｎａｎｏｘｉｄｅ  ＨＴ）を１μｍの厚みで塗布した。塗布した膜を４５０℃で１時間焼成した。
【００７３】
更にこの上にスクリーン印刷法により酸化チタンペーストを２０μｍの厚みで塗布した。用いた酸化チタンペーストは酸化チタン量として４５重量パーセントで、その他はエチルセルロース系のバインダーとテルピオーネの溶媒からなる。ブルックフィールド社製の回転粘度計を用いて測定した粘度は、１４号スピンドル・１０ｒｐｍ・２５℃の条件で１２０Ｐａ・ｓであった。また酸化チタンは粒子サイズ２５ｎｍのアナターゼ型結晶構造の酸化チタン（Ｄｅｇｕｓｓａ社製、商品名；「Ｐ２５」）を用いた。ペースト塗布後、大気中にて５００℃、１時間の焼成を行った。この後、ルテニウム錯体系の色素ルテニウム５３５（ＳＯＬＡＲＯＮＩＸ  製品名: ルテニウム５３５）を濃度５×１０−４モル／リットルにしたエタノール溶液に浸漬して８時間保持した。そして無水エタノールに浸漬して過剰の色素を取り除き、乾燥した。
【００７４】
この半導体電極を形成する際にはガラス板の周端部から３ｍｍの部分には酸化チタンペーストが付かないように印刷を行い、このガラス基板の周端部には外側から内側に厚み６０μｍのハイミラン（三井デュポンポリケミカル社製のスペーサＳ（商品名：「ハイミラン」））を幅３ｍｍで付着させ、５０ｇｆ／ｃｍ２の荷重を掛けた。この状態において１２０℃でハイミランにより正極と負極とをスペーサＳを介して熱融着させた。
【００７５】
対極となる正極として、導電性膜を形成したガラス基板にはスパッタリング法によりＰｔを２００ｎｍ成膜し、ドリルにより直径１ｍｍの径の穴を二箇所、対角線方向に両端に形成した。この作製した色素増感型太陽電池での多孔質電極膜の空隙量は同様な条件で１０ｃｍ角のサイズにして、厚みは触針式の膜厚計で測定し、２０℃で水を含浸させて乾燥後の重量変化から膜の空隙率を測定した。このサンプルの空隙率は４８パーセントであった。
【００７６】
作製した色素増感型太陽電池と比較例の色素増感型太陽電池（針状結晶の酸化チタン膜を形成せずに、それ以外の構成は同様）の短絡電流密度（Ｊｓｃ）、開放電圧（Ｖｏｃ）、フィルファクタ（Ｆ．Ｆ．）、及びエネルギー変換効率（η（％））を測定した。光電変換効率の測定条件は前述と同一とした。光電変換効率の結果を表４に示す。
【００７７】
【表４】
2008152949.tif 000006
【００７８】
表４に示す結果によれば、透明導電膜を形成したガラス基板にスパッター装置を用いて垂直方向に結晶軸が選択的に成長し配向した組織からなる酸化チタン膜を形成した本発明例の色素増感型太陽電池は、従来例の色素増感型太陽電池と比較して光電変換効率が著しく改善することが分かった。
【００７９】
「実施例４」
使用したガラス基板はソーダガラス板に透明導電膜を形成したガラス板（日本板硝子製）を切断して厚み３ｍｍ、５ｃｍ角にしたガラス板を用いた。このガラス板にスパッター法により基板面に垂直方向に結晶軸が選択的に成長した、針状ないし柱状の酸化チタン膜を形成した。この際、ＤＣマグネトロンスパッター装置を用いて、ターゲットを金属Ｔｉの外径５０ｍｍ、厚み３ｍｍのものを用いた。基板となるガラス板とターゲット間距離は１ｃｍに設定し、１０−３ｔｏｒｒにて、アルゴンガスに酸素を５％程度加えて、１００Ｗの投入電力にて二時間成膜した。
【００８０】
この針状結晶の酸化チタン膜の上にスクリーン印刷法により酸化チタンペースト（ＳＯＬＡＲＯＮＩＸ  製品名:Ｎａｎｏｘｉｄｅ  ＨＴ）を１μｍの厚みで塗布した。塗布した膜を４５０℃で１時間焼成した。更にこの上にスクリーン印刷法により酸化チタンペーストを２０μｍの厚みで塗布した。用いた酸化チタンペーストはルチル型結晶構造の針状酸化チタン（石原産業製）と酸化チタン(ＳＯＬＡＲＯＮＩＸ  製品名:Ｎａｎｏｘｉｄｅ)の粉を等量で混ぜたものを酸化チタン量として４５重量パーセントで、その他はエチルセルロース系のバインダーとテルピオーネの溶媒からなる。ペースト塗布後、大気中にて４７５℃で１時間の焼成を行った。この後、ルテニウム錯体系の色素ルテニウム５３５（ＳＯＬＡＲＯＮＩＸ  製品名: ルテニウム５３５）を濃度５×１０−４モル／リットルにしたエタノール溶液に浸漬して８時間保持した。そして無水エタノールに浸漬して過剰の色素を取り除き、乾燥した。
【００８１】
この半導体電極を形成する際にはガラス板の周端部から３ｍｍの部分には酸化チタンペーストが付かないように印刷を行い、このガラス基板の周端部には外側から内側に厚み６０μｍのハイミラン（三井デュポンポリケミカル社製のスペーサＳ（商品名：「ハイミラン」））を幅３ｍｍで付着させ、５０ｇｆ／ｃｍ２の荷重を掛けた。この状態において１２０℃でハイミランにより正極と負極とをスペーサＳを介して熱融着させた。
【００８２】
対極となる正極として、導電性膜を形成したガラス基板にはスパッタリング法によりＰｔを２００ｎｍ成膜し、ドリルにより直径１ｍｍの径の穴を二箇所、対角線方向に両端に形成した。この作製した色素増感型太陽電池での多孔質電極膜の空隙量は、同様な条件で１０ｃｍ角のサイズにして、厚みは触針式の膜厚計で測定し、２０℃で水を含浸させて乾燥後の重量変化から膜の空隙率を測定した。このサンプルの空隙率は５２パーセントであった。
【００８３】
作製した色素増感型太陽電池と比較例の色素増感型太陽電池（針状結晶の酸化チタン膜を形成せずに、それ以外の構成は同様）の短絡電流密度（Ｊｓｃ）、開放電圧（Ｖｏｃ）、フィルファクタ（Ｆ．Ｆ．）、及びエネルギー変換効率（η（％））を測定した。光電変換効率の測定条件は前述と同一とした。光電変換効率の結果を表５に示す。
【００８４】
【表５】
2008152949.tif 000007
【００８５】
表５に示す結果によれば、透明導電膜を形成したガラス基板にスパッター装置を用いて垂直方向に結晶軸が選択的に成長し配向した組織からなる酸化チタン膜を形成した本発明例の色素増感型太陽電池は、従来例の色素増感型太陽電池と比較して光電変換効率が著しく改善することが分かった。
【図面の簡単な説明】
【００８６】
【図１】本発明の酸化チタン膜を備えた半導体電極の一例を模式的に示す断面図である。
【図２】図１の要部を拡大した模式図である。
【図３】本発明の色素増感型太陽電池の一例を模式的に示す断面図である。
【図４】本発明の酸化チタン膜を拡大して示した顕微鏡写真である。
【図５】本発明の酸化チタン膜の結晶配向を示す測定グラフである。
【符号の説明】
【００８７】
１０  半導体電極、１１  基板、１２  酸化チタン膜、１３  多孔質層、１５  透明電極膜、３０  色素増感型太陽電池。
【図１】
2008152949.tif 000008
【図２】
2008152949.tif 000009
【図３】
2008152949.tif 000010
【図４】
2008152949.tif 000011
【図５】
2008152949.tif 000012